(57)【特許請求の範囲】
【請求項１】
Ｃ  ：０．０１０〜０．０６％，
Ｍｎ：０．５〜２．５％，
Ｃｒ：０．１〜２．０％，
Ｍｏ：１．５％以下（０％を含む），
Ｖ  ：０．１％以下（０％を含む），
Ｎｂ：０．１％以下（０％を含む），
Ｔｉ：０．００５〜０．０３％，
Ｂ  ：０．０００６〜０．００５％，
Ｎ  ：０．００２〜０．０１％
を満たし、残部がＦｅおよび不可避不純物である鋼からなり、
２．４％≦ＫＰ≦４．５％
を満足すると共に、島状マルテンサイト分率が２０体積％以下であり、且つ０．５体積％以上の残留オーステナイトが存在するものであることを特徴とする溶接性および均一伸びに優れた高張力厚鋼板。
但し、
ＫＰ（％）＝［Ｍｎ］＋１．５×［Ｃｒ］＋２×［Ｍｏ］
《式中、［  ］は各元素の含有量（質量％）を意味する。》
【請求項２】
島状マルテンサイトの平均粒径が５μｍ以下である請求項１に記載の高張力厚鋼板。
【請求項３】
ＫＶ≦０．１２（％）を満足するものである請求項１または２に記載の高張力厚鋼板。
但し、
ＫＶ（％）＝［Ｖ］＋［Ｎｂ］
《式中、［  ］は各元素の含有量（質量％）を意味する。》
【請求項４】
更にＮｉ：５％以下（０％を含まない）を含有するものである請求項１〜３のいずれかに記載の高張力厚鋼板。
【請求項５】
更にＣｕ：３％以下（０％を含まない）を含有するものである請求項１〜４のいずれかに記載の高張力厚鋼板。
【請求項６】
更にＣａ：０．００５％以下（０％を含まない）を含有するものである請求項１〜５のいずれかに記載の高張力厚鋼板。
【請求項７】
更にＭｇ：０．００５％以下（０％を含まない）、希土類元素：０．０２％以下（０％を含まない）およびＺｒ：０．０５％以下（０％を含まない）よりなる群から選ばれる１種以上を含有するものである請求項１〜６のいずれかに記載の高張力厚鋼板。
【請求項８】
更にＳｉ：１％以下（０％を含まない）および／またはＡｌ：０．２％以下（０％を含まない）を含有するものである請求項１〜７のいずれかに記載の高張力厚鋼板。
【請求項９】
肉厚が８０ｍｍ以上である請求項１〜８のいずれかに記載の高張力鋼板。
【発明の詳細な説明】
【０００１】
【発明の属する技術分野】
本発明は、建築構造物や橋梁などの大型構造物に好適に用いられ、引張強さが５９０ＭＰａ以上７８０ＭＰａ未満程度の高張力厚鋼板（以下、単に「５９０ＭＰａ級鋼板」と称すことがある）に関するものであり、殊に溶接性（大入熱ＨＡＺ靭性および耐溶接割れ性）および均一伸びに優れた高張力厚鋼板に関するものである。
【０００２】
【従来の技術】
上記大型構造物に用いられている５９０ＭＰａ級鋼板では、母材強度の確保という観点から合金成分を多量に添加しているので、冷却速度の速い小入熱溶接条件ではＨＡＺ（溶接熱影響部）が硬化して溶接割れ（低温割れ）が生じやすく、かかる溶接割れの防止を目的として、溶接施工時に７５℃程度の予熱を行う必要がある。従って、この予熱工程を省略できれば施工効率が大幅に向上し、且つコストダウンにもつながるため、予熱工程を省略しても溶接割れが生じない程度の耐溶接割れ性に優れた５９０ＭＰａ級鋼板の提供が切望されている。
【０００３】
ところで、耐溶接割れ性の指標としては下式で定義されるＰｃｍ（％）というパラメーターが一般に用いられている。こうした観点から、例えば特開平１０‐６８０４５号公報には、このＰｃｍを０．２０％以下に制限することによって耐溶接割れ性を改善することが開示されている。
Ｐｃｍ＝［Ｃ］＋［Ｓｉ］／３０＋［Ｍｎ］／２０＋［Ｃｕ］／２０＋［Ｎｉ］／６０＋［Ｃｒ］／２０＋［Ｍｏ］／１５＋［Ｖ］／１０＋５×［Ｂ］＋［Ｖ］／１０
《式中、［  ］は各元素の含有量（質量％）を示す》。
【０００４】
一方、同じ５９０ＭＰａ級鋼板において、大入熱溶接時にＨＡＺ靭性が劣化するという問題があることが指摘されている。こうした事態は、入熱が大きくなるとＨＡＺ部の冷却速度が遅くなり、それに伴いＨＡＺ部の焼入れ性が低下し、粗大な島状マルテンサイトを生成することに基づくことによって生じるとされている。こうしたこの問題は厚物、薄物いずれにおいても発生し、実際の溶接施工時に入熱制限が行われ、溶接効率が悪かった。
【０００５】
大入熱溶接時のＨＡＺ靭性の改善に当たっては、上記特開平１０‐６８０４５号公報の他、特開平１０‐１２１１９１号公報において、下式で表される炭素当量（Ｃｅｑ）を０．３５〜０．４０（％）と低く制限することが開示されている。
Ｃｅｑ＝［Ｃ］＋［Ｍｎ］／６＋［Ｓｉ］／２４＋［Ｎｉ］／４０＋［Ｃｒ］／５＋［Ｍｏ］／４＋［Ｖ］／１４
《式中、［  ］は各元素の含有量（質量％）を示す》。
【０００６】
このように、従来はＰｃｍを低値に制御することにより小入熱溶接時の耐溶接割れ性を改善したり、あるいはＣｅｑを制御することにより大入熱ＨＡＺ靭性を改善すると共に、合金成分の含有量制限に伴う母材強度低下を、製造プロセスを改良するなどして補っていた。これにより、５９０ＭＰａ級鋼板において、母材製造時の焼入れにおける冷却速度が比較的速い薄物では溶接時の予熱フリーを達成できたが、冷却速度が遅い厚物では溶接時の予熱フリーと母材強度の両立を達成することが困難であった。また、Ｃｕの析出を利用して母材強度を確保する方法も開示されているが、冷却速度が遅い厚物では充分な母材強度が得られなかった。
【０００７】
このように、小入熱溶接においてＨＡＺ部は高温に加熱された後の冷却速度が速いため、硬化して溶接割れ（低温割れ）を起こしやすい。一方、母材は板厚が厚くなるほど冷却速度が遅くなるため、圧延後の焼入れ効果による強度確保が難しくなる。従って、５９０ＭＰａ級鋼板の厚物では、小入熱溶接時の溶接割れを防止するため冷却速度が速くなっても硬くならないようにした上で、鋼板製造時の冷却速度が遅く、焼入れ効果が得難い場合であっても如何に強度を確保するかが重要課題となる。
【０００８】
また、厚物、薄物いずれにおいても、大入熱溶接においては、ＨＡＺ部の冷却速度が遅くなり、それに伴いＨＡＺ部の焼入れ性が低下し、粗大な島状マルテンサイト組織を生成して靭性が低下するが、このＨＡＺ靭性を改善するには、冷却速度が遅い場合であっても島状マルテンサイト組織の生成を如何なる方法で抑制するかが重要課題となる。
【０００９】
ところで、上記のような５９０ＭＰａ級鋼板では、特に建築構造物や鋼構造物に使用される場合には、耐震性を向上させるという観点から、均一伸びが高いことも要求される。即ち、この均一伸びは、鋼板が破断に至るまでの途中で局部収縮が開始するまでの伸びのことを意味し、鋼板が変形する際の安定性の指標となるものであり、こうしたことから値が高い方が良好な耐震性が得られるとされている。
【００１０】
均一伸びを向上させる手段としては、残留オーステナイト（残留γ）量を増加させることが知られているが（例えば、マルテンサイト変態誘起塑性現象を用いたＴＲＩＰ鋼板）、残留γを増加させると島状マルテンサイトも増加して母材靭性が低下することが問題となっていた。こうしたことから、良好な母材靭性を確保しつつ均一伸びを向上させる技術の確立が望まれているのが実状である。
【００１１】
【発明が解決しようとする課題】
本発明は、上記事情に着目してなされたものであり、その目的は、溶接性（大入熱ＨＡＺ靭性および耐溶接割れ性）に優れ、しかも均一伸びも高い値が得られるような５９０ＭＰａ以上７８０ＭＰａ未満の高張力厚鋼板を提供することにある。
【００１２】
【課題を解決するための手段】
上記課題を解決し得た本発明に係る高張力厚鋼板とは、Ｃ：０．０１０〜０．０６％，Ｍｎ：０．５〜２．５％，Ｃｒ：０．１〜２．０％，Ｍｏ：１．５％以下（０％を含む），Ｖ：０．１％以下（０％を含む），Ｎｂ：０．１％以下（０％を含む），Ｔｉ：０．００５〜０．０３％，Ｂ：０．０００６〜０．００５％，Ｎ：０．００２〜０．０１％を満たし、残部がＦｅおよび不可避不純物である鋼からなり、
２．４％≦ＫＰ≦４．５％
を満足すると共に、島状マルテンサイト分率が２０体積％以下であり、且つ０．５体積％以上の残留オーステナイトが存在するものであることを特徴とする溶接性および均一伸びに優れた高張力厚鋼板。
但し、
ＫＰ（％）＝［Ｍｎ］＋１．５×［Ｃｒ］＋２×［Ｍｏ］
《式中、［  ］は各元素の含有量（質量％）を意味する。》
【００１３】
本発明の高張力厚鋼板においては、島状マルテンサイト（以下、「島状ＭＡ」と記すことがある）の平均粒径が５μｍ以下であることが好ましく、こうした要件を満足させることによって、より高い母材靭性を得ることができる。
【００１４】
また、本発明の高張力厚鋼板では、ＫＶ≦０．１２（％）を満足するものであることが好ましく、こうした要件を満足させることによって、大入熱ＨＡＺ靭性を更に改善することができる。
但し、
ＫＶ（％）＝［Ｖ］＋［Ｎｂ］
《式中、［  ］は各元素の含有量（質量％）を意味する。》。
【００１５】
本発明の高張力厚鋼板は、上記基本成分の他は実質的に鉄からなるものであるが、必要によって、（ａ）Ｎｉ：５％以下（０％を含まない）、（ｂ）Ｃｕ：３％以下（０％を含まない）、（ｃ）Ｃａ：０．００５％以下（０％を含まない）、（ｄ）Ｍｇ：０．００５％以下（０％を含まない）、希土類元素：０．０２％以下（０％を含まない）およびＺｒ：０．０５％以下（０％を含まない）よりなる群から選ばれる１種以上、（ｅ）Ｓｉ：１％以下（０％を含まない）および／またはＡｌ：０．２％以下（０％を含まない）等を含有させることも有効であり、含有される成分の種類に応じて高張力厚鋼板の特性が更に改善される。また本発明の高張力厚鋼板は、肉厚が８０ｍｍ以上のものでも良好な溶接性と母材強度を有するものである。
【００１６】
【発明の実施の形態】
本発明者らが検討したところによれば、４９０ＭＰａ級の鋼板ではＰｃｍの制御によって耐溶接割れ性の改善と母材強度の確保を両立することができたが、５９０ＭＰａ級鋼板ではＰｃｍによる成分制御を行ったとしても、特に厚物において両特性の満足を図ることは困難であることが判明した。
【００１７】
また、一般に、大入熱溶接時に上部ベイナイトを生成させると島状ＭＡが生成し、鋼のＨＡＺ靭性が劣化するため、４９０ＭＰａ級の鋼板では、ＨＡＺにおいてフェライトを積極的に生成させるべく、Ｃｅｑを制御して大入熱ＨＡＺ靭性の改善が試みられてきたが、これは高強度化・厚肉化とは相反することであり、５９０ＭＰａ級鋼板での大入熱ＨＡＺ靭性の改善と厚肉化の両立を図ることも困難であった。
【００１８】
そこで、本発明では成分設計に当たり、これまで耐溶接割れ性の指標とされてきたＰｃｍおよび大入熱ＨＡＺ靭性確保の指標とされてきたＣｅｑではなく、全く別のパラメーターにより耐溶接割れ性および大入熱ＨＡＺ靭性を制御できないか鋭意検討した。その結果、鋼組織を考慮した上記各式で表されるＫＰおよびＫＶを用い、さらにＣ量を極低減化し、Ｂを添加することにより良好な耐溶接割れ性、大入熱ＨＡＺ靭性と母材強度を達成できることを見出し、その技術的意義が認められたので先に出願している（特願２００１−１５４５１２号）。
【００１９】
本発明者らは、上記のような高張力鋼板を実現した後も、その特性の更なる改善を目指して更に検討を重ねた。その結果、上記ＫＰ値を適切な範囲に制御すると共に、製造条件を適切に制御することによって、島状ＭＡ分率が２０体積％以下で、且つ０．５体積％以上の残留オーステナイトが存在するものとすれば、高い母材靭性を確保しつつ高い均一伸びが得られることを見出し、本発明を完成するに至った。
【００２０】
まず、本発明において耐溶接割れ性および大入熱ＨＡＺ靭性を改善する原理について説明する。上記の通り、本発明では、Ｃを極低Ｃに制限した上で、焼入れ性向上元素であるＭｎおよびＣｒ、場合によってはさらにＭｏを積極的に添加し、該焼入れ向上元素の含有量によって定められるＫＰ値を適切に制御すること、必要によって、大入熱ＨＡＺ靭性低下元素であるＶおよびＮｂの添加をＢとの関係で規定したＫＶ値を適切に制御するものである。これらの成分を適切に添加することにより、ベイナイトの連続冷却曲線（図１のＣＣＴ線図を参照）が短時間側且つ低温度側に移動すると共に、フェライトのＣＣＴ線が長時間側に移動することになる（実線から破線へ移動）。
【００２１】
従来では、高冷却速度ではマルテンサイト（ＭＡ）、低冷却速度ではフェライトまたは上部ベイナイトを生成するために、硬さの冷却速度感受性が大きく、小入熱溶接時のＨＡＺ部の硬さ低減（耐溶接割れ性の改善）と母材強度の確保が両立できず、予熱フリーの達成が困難であったが、本発明によれば、高冷却速度、低冷却速度のいずれにおいても低温変態ベイナイトを生成し、硬さの冷却速度感受性が低下し、溶接時のＨＡＺ部の硬さ低減（耐溶接割れ性の改善）と母材強度確保を両立ならしめたのである。
【００２２】
一方、大入熱溶接の場合、ＨＡＺの冷却速度が遅くなるため、従来はフェライトまたは上部ベイナイトを生成し、それに伴い粗大且つ塊状の島状ＭＡ組織が生成してＨＡＺ靭性が劣化していたが、本発明では、冷却速度が遅くても低温変態ベイナイトが生成するため塊状ではなくフィルム状のＭＡ組織になると同時に、極低Ｃであるため生成するＭＡ組織が微細となり、ＨＡＺ靭性を確保できたのである。
【００２３】
上記の観点から本発明では、ＫＰ値（［Ｍｎ］＋１．５×［Ｃｒ］＋２×［Ｍｏ］）を２．４〜４．５％の範囲とする必要がある。このＫＰ値が２．４％未満になると、上記効果を有効に発揮させることができず、５９０ＭＰａ以上の母材強度を達成することができなくなる。一方、ＫＰ値が４．５％を超えると、大入熱ＨＡＺ靭性が低下することになる。尚、ＫＰ値の好ましい下限は２．５％であり、より好ましくは２．７％以上、更に好ましくは３．０以上とするのが良い。また、ＫＰ値の好ましい上限は４．３％であり、より好ましくは３．５％以下とするのが良い。
【００２４】
本発明の高張力厚鋼板では、製造条件を適切に制御することによって、島状ＭＡ分率を２０体積％以下とした上で、０．５体積％以上の残留オーステナイトを確保し、これによって高い母材靭性を確保しつつ高い均一伸びが得られたのであるが、こうした組織を得るための条件について説明する。
【００２５】
まず、島状ＭＡ分率を制御する手段としては、例えば２相域熱処理温度を比較的低い温度にすることが挙げられる。具体的には、２相域熱処理温度を８３０℃以下とすることによって、島状ＭＡ分率を２０体積％以下に制御できる。尚、島状ＭＡは、完全に生成させないようにはできないが、好ましくは１０体積％以下とするのが良く、より好ましくは５体積％以下とするのが良い。
【００２６】
また、上記島状ＭＡの平均粒径については５μｍ以下であることが好ましく、こうした要件を満足させることによって、より高い母材靭性を得ることができる。島状ＭＡの平均粒径を５μｍ以下に制御する手段としては、焼入れ熱処理時の加熱温度をＡc3〜９４０℃程度にすることが挙げられる。
【００２７】
一方、残留γ量を０．５％以上に確保する手段については、例えば２相域焼入れ熱処理後の冷却において、６００℃までを０．１〜０．３℃／秒程度で冷却し、その後３５０℃までを１℃／秒以上で冷却することが挙げられる。こうした方法は、初めは低い冷却速度でＣを濃縮させ、その後セメンタイトを析出させないように、６００℃以下では高い冷却速度で冷却することによって、０．５体積％以上の残留γを確保するものである。また、焼戻し熱処理によって残留γが分解しないように、焼戻し温度は３００℃以下にすることが好ましい。尚、残留γ量については、１体積％以上存在させることが、均一伸びを高める上で好ましい。
【００２８】
上記製造条件は、熱間圧延の後に熱処理する場合（即ち、調質の場合）を想定したものであるが、本発明ではこのような場合だけに限らず非調質であっても上記のような組織をすることができる。具体的には、熱間圧延の際の加熱温度をＡc3〜９５０℃の温度範囲として比較的低温（８３０℃以下）で熱間圧延を終了し、その後６００℃までを０．１〜０．３℃／秒程度で冷却し、更に３５０℃までを１℃／秒以上で冷却するようにしても良い。
【００２９】
本発明の高張力厚鋼板においては、ＫＶ値（［Ｖ］＋［Ｎｂ］）を０．１２％以下に制御することも有効である。即ち、ＶおよびＮｂは大入熱ＨＡＺ靭性を低下させる元素であるので、これらの元素によって規定されるＫＶ値を適切な範囲に制御することによって、大入熱ＨＡＺ靭性を改善できるのである。こうした観点からすれば、ＶおよびＮｂは、後述する必要含有量の範囲内でできるだけ低く設定することが推奨され、より好ましくは０．０６％以下、更に好ましくは０．０４％以下とするのが良い。
【００３０】
本発明の高張力鋼板において、上記の効果を発揮させるためにはその化学成分組成も適切に調整する必要があるが、本発明鋼板における基本成分であるＣ，Ｍｎ，Ｃｒ，Ｍｏ，Ｖ，Ｎｂ，Ｔｉ，ＢおよびＮ等の範囲限定理由は次の通りである。
【００３１】
Ｃ：０．０１０〜０．０６％
Ｃは、溶接時におけるＨＡＺ部の耐溶接割れ性と母材強度を両立させ、且つ大入熱ＨＡＺ靭性を改善するために重要な元素である。こうした効果を発揮させるためには、少なくとも０．０１０％以上含有させる必要があるが、０．０６％を超えると高冷却速度側で低温変態ベイナイトでなくマルテンサイトが生成するようになり、耐溶接割れ性および大入熱ＨＡＺ靭性が改善されない。Ｃ含有量の好ましい下限は０．０２０％であり、より好ましくは０．０２５％以上とするのが良く、好ましい上限は０．０５０％であり、より好ましくは０．０４５％以下とするのが良い。
【００３２】
Ｍｎ：０．５〜２．５％
Ｍｎは焼入れ性を改善する作用を有し、高冷却速度乃至低冷却速度で低温変態ベイナイトを生成しやすくする。Ｍｎ含有量が０．５％未満であると、所望の焼入れ性改善作用が発揮されず、母材強度が不足する。しかしながら、Ｍｎ含有量が過剰になって２．５％を超えると、ＨＡＺ部の耐溶接割れ性が劣化することになる。Ｍｎ含有量の好ましい下限は１．０％であり、より好ましくは１．２５％以上とするのが良く、好ましい上限は２．０％であり、より好ましくは１．６％以下とするのが良い。
【００３３】
Ｃｒ：０．１〜２．０％
ＣｒはＭｎと同様に、焼入れ性を改善する作用を有し、高冷却速度乃至低冷却速度で低温変態ベイナイトを生成しやすくする。Ｃｒ含有量が０．１％未満であると、所望の焼入れ性改善作用が発揮されず、母材強度が不足する。しかしながら、Ｃｒ含有量が過剰になって２．０％を超えると、ＨＡＺ部の耐溶接割れ性が劣化することになる。Ｃｒ含有量の好ましい下限は０．５％であり、より好ましくは０．６％以上とするのが良く、好ましい上限は１．５％であり、より好ましくは１．２％以下とするのが良い。
【００３４】
Ｍｏ：１．５％以下（０％を含む）
Ｍｏは上記ＭｎおよびＣｒと同様に焼入れ性を改善する作用を有し、高冷却速度乃至低冷却速度で低温変態ベイナイトを生成しやすくするが、過剰に含有されるとＨＡＺ部の耐溶接割れ性が劣化するので、１．５％を上限として含有しても良い。Ｍｏ含有量の好ましい上限は１．０％であり、より好ましくは０．５％以下とするのが良い。
【００３５】
Ｖ：０．１％以下（０％を含む）
Ｖは少量の添加により焼入れ性および焼戻し軟化抵抗を高める作用がある。但し、０．１％を超えて含有させると大入熱ＨＡＺ靭性が低下する。Ｖ含有量の好ましい上限は０．０６％であり、より好ましくは０．０４％以下とするのが良い。
【００３６】
Ｎｂ：０．１％以下（０％を含む）
Ｎｂはγ粒径を微細化し、これにより変態後のベイナイトブロックサイズが微細化されるため、母材靭性の向上に寄与する。但し、Ｎｂの添加量が０．１％を超えると大入熱ＨＡＺ靭性が低下する。Ｎｂ含有量の好ましい上限は０．０６％であり、より好ましくは０．０４％以下とするのが良い。
【００３７】
Ｔｉ：０．００５〜０．０３％
ＴｉはＮと窒化物を形成して大入熱溶接時におけるＨＡＺ部のγ粒を微細化し、ＨＡＺ靭性改善に寄与する点で有用である。こうした効果を発揮させるためには、Ｔｉは０．００５％以上含有させる必要があるが、Ｔｉ含有量が０．０３％を超えると逆にＨＡＺ靭性が低下することになる。Ｔｉ含有量の好ましい下限は０．００７％であり、好ましい上限は０．０２％程度である。
【００３８】
Ｂ：０．０００６〜０．００５％
Ｂは焼入れ性改善元素で、低冷却速度で低温変態ベイナイトを生成しやすくすると共に、小入熱溶接時におけるＨＡＺ部の耐溶接割れ性と母材強度確保を両立させる上で有用な元素である。Ｂ含有量が０．０００６％未満では焼入れ性改善効果が期待できず、母材強度が不足してしまう。好ましくは０．０００７％以上、さらに好ましくは０.００１％以上である。但し、Ｂ含有量が０．００５％を超えるとかえって焼入れ性が低下し、母材強度が不足する。好ましくは０．００３％以下とするのが良い。
【００３９】
Ｎ：０．００２〜０．０１％
Ｎは上記の通り、Ｔｉと窒化物を形成して大入熱溶接時におけるＨＡＺ靭性改善に寄与する点で有用である。但し、ＮはＢと結合して固溶Ｂを減少させ、Ｂの焼入れ性向上作用を阻害し、母材の靭性および大入熱ＨＡＺ靭性を低下させる作用も有しており、Ｎの含有量が０．０１％を超えるとその作用が顕著になる。好ましくは０．００８％以下である。また、Ｎ含有量が０．００２％未満ではＴｉとの窒化物形成による大入熱ＨＡＺ靭性改善の効果が十分でない。好ましくは０．００３０％以上である。
【００４０】
本発明の高張力厚鋼板においては、上記基本成分の他(残部)は実質的に鉄からなるものであるが、これら以外にも微量成分を含み得るものであり、こうした高張力厚鋼板も本発明の範囲に含まれるものである。上記微量成分としては不純物、特にＰ，Ｓ等の不可避不純物が挙げられ、これらは本発明の効果を損なわない程度で許容される。こうした観点から、不可避不純物としてのＰ，ＳはＰ：０．０２％以下，Ｓ：０．０１％以下に夫々抑制することが好ましい。
【００４１】
また本発明の高張力厚鋼板には、必要によってＮｉ，Ｃｕ，Ｃａ，Ｍｇ，希土類元素，Ｚｒ，Ｓｉ，Ａｌ等を含有させることも有効であり、含有される成分の種類に応じて高張力厚鋼板の特性が更に改善される。必要によって含有される元素の範囲限定理由は下記の通りである。
【００４２】
Ｎｉ：５％以下（０％を含まない）
Ｎｉは母材靭性向上に有用な元素であるが、５％を超えて添加するとスケール疵が発生しやすくなるため、その上限を５％とすることが好ましい。より好ましくは３％以下、更に好ましくは２％以下にするのが良い。
【００４３】
Ｃｕ：３％以下（０％を含まない）
Ｃｕは固溶強化および析出強化により母材強度を向上させると共に、焼入れ性向上作用も有する元素である。但し、３％を超えて添加すると大入熱ＨＡＺ靭性が低下するため、その上限を３％とすることが好ましい。より好ましくは２％以下、更に好ましくは１．２％以下にするのが良い。
【００４４】
Ｃａ：０．００５％以下（０％を含まない）
ＣａはＭｎＳを球状化して、介在物の異方性を低減する効果を有する元素である。こうした効果を発揮させるためには０．０００５％以上添加することが好ましい。より好ましくは０．００１％以上である。但し、０．００５％を超えて過剰に含有させると母材靭性が低下するので、その上限を０．００５％とすることが好ましい。より好ましくは０．００４％以下とするのが良い。
【００４５】
Ｍｇ：０．００５％以下（０％を含まない）、希土類元素：０．０２％以下（０％を含まない）およびＺｒ：０．０５％以下（０％を含まない）よりなる群から選ばれる１種以上
Ｍｇ、希土類元素（ＲＥＭ）およびＺｒは、ＨＡＺ靭性を向上させるのに有用な元素である。しかしながら、過剰に含有されるとＨＡＺ靭性を却って劣化させることになるので、Ｍｇで０．００５％以下、ＲＥＭで０．０２％以下、Ｚｒで０．０５％以下とするのが良い。より好ましくは、Ｍｇ：０．００３％以下、ＲＥＭ：０．０１％以下、Ｚｒ：０．０３％以下とするのが良い。尚、本発明で含有されることのあるＲＥＭは、周期律表３族に属するスカンジウム（Ｓｃ）、イットリウム（Ｙ）およびランタノイド系列希土類元素（原子番号５７〜７１）の元素のいずれをも用いることができる。
【００４６】
Ｓｉ：１％以下（０％を含まない）および／またはＡｌ：０．２％以下（０％を含まない）
ＳｉおよびＡｌは脱酸剤として有用な元素である。またＡｌはＮを固定して、固溶Ｂを増加させることにより、Ｂに基づく焼入れ性を向上する作用をも発揮する。これらの効果は、その含有量が増加するにつれて増大するが、Ｓｉで１％、Ａｌで０．２％を超えて過剰に含有されると母材靭性（Ｓｉでは母材靭性と溶接性）が低下する。より好ましくはＳｉで０．６％以下、Ａｌで０．１％以下、更に好ましくはＳｉで０．３％以下、Ａｌで０．０５％以下とするのが良い。
【００４７】
本発明の高張力厚鋼板を製造するには、上記の組織を得るための製造条件を考慮する他は、上記化学組成を満足する鋼を用い、通常用いられる高張力厚鋼板の製造工程、および条件（温度、時間など）を適宜採用すれば良い。そして、本発明の鋼板は、比較的厚い鋼板を想定したものであり、例えば肉厚が８０ｍｍ以上のものでも良好な溶接性と母材強度を有するものとなる。
【００４８】
以下、本発明を実施例によって更に詳細に説明するが、下記実施例は本発明を限定する性質のものではなく、前・後記の趣旨に徴して設計変更することはいずれも本発明の技術的範囲に含まれるものである。
【００４９】
【実施例】
実施例１
下記表１に示す化学成分組成の鋼を通常の溶製法により溶製し、スラブとした後、下記表２に示す条件で熱間圧延および熱処理を行って、所定の板厚からなる高張力鋼板を製造した。尚、「熱処理条件２」の熱処理は、「熱処理条件１」の熱処理の後に行った。
【００５０】
【表１】
0003668713.tif 000002
【００５１】
【表２】
0003668713.tif 000003
【００５２】
このようにして得られた各鋼板について、下記の要領で島状ＭＡ分率およびサイズ、残留γ量を測定すると共に、母材特性［０．２％耐力、引張強さ、降伏比、靭性（ｖＥ-60）および均一伸び］を評価した。また本発明で基準とする母材レベル（５９０ＭＰａ≦引張強さ＜７８０ＭＰａ、ｖＥ-60≧４７Ｊ）をクリアしたものについては、さらに溶接性（耐溶接割れ性および大入熱ＨＡＺ靭性）を評価した。
【００５３】
［島状ＭＡ分率およびサイズ］
各鋼板の板厚１／４部位についてレペラー腐食した後光学顕微鏡によって組織を観察し（倍率：１０００倍）、５０μ角の領域をｎ＝１０で撮影し、画像解析装置によって、分率およびサイズを測定した。
【００５４】
［残留γ量］
各鋼板の板厚１／４部位についてＸ線回折によって、残留γ量を測定した。
【００５５】
［母材特性試験］
▲１▼引張試験：各鋼板の板厚１／４部位からＪＩＳ４号試験片を採取し、引張試験を行うことにより０．２％耐力および引張強さを測定した。５９０ＭＰａ≦引張強さ＜７８０ＭＰａを合格とした。また、引張試験の際に、降伏比および均一伸びについても測定した。
▲２▼衝撃試験：各鋼板の板厚１／４部位からＪＩＳ４号試験片を採取し、シャルピー衝撃試験をおこなうことにより吸収エネルギー（ｖＥ-60）を得た。ｖＥ-60≧４７Ｊを合格とした。
【００５６】
［溶接性試験］
▲１▼ＨＡＺ靭性：入熱１００あるいは１２０ｋＪ/ｍｍ（エレクトロスラグ溶接法）で溶接を行い、図２に示す部位からＪＩＳ４号試験片を採取してシャルピー衝撃試験を行い、ボンド部の吸収エネルギー（ｖＥ-20）を求めた。ｖＥ-20≧１５Ｊを合格とした。
▲２▼耐溶接割れ性：ＪＩＳ  Ｚ  ３１５８に記載のｙ形溶接割れ試験法に基づいて、入熱１．７ｋＪ／ｍｍで被覆アーク溶接を行い、ルート割れ防止予熱温度を測定した。２５℃以下を合格とした。
【００５７】
これらの試験結果を、島状ＭＡ分率およびサイズ、残留γ量と共に、下記表３に示すが、本発明で規定する要件を満足するもの（Ｎｏ．１，２，５，６，９，１０，１２〜１７，２７〜３８）では、母材特性および溶接性のいずれにも優れていることが分かる。これに対して、本発明で規定する要件のいずれかを欠くもの（Ｎｏ．３，４，７，８，１１，１８〜２６）では、耐溶接割れ性、大入熱ＨＡＺ靭性、母材特性（０．２％耐力、引張強さ，靭性、均一伸び）の少なくともいずれかが低下していることが分かる。
【００５８】
【表３】
0003668713.tif 000004
【００５９】
【発明の効果】
本発明は以上のように構成されており、溶接性（大入熱ＨＡＺ靭性および耐溶接割れ性）に優れ、しかも均一伸びも高い値が得られるような５９０ＭＰａ以上７８０ＭＰａ未満の高張力厚鋼板が実現できた。
【図面の簡単な説明】
【図１】本発明の成分設計の考え方を説明するための模式的なＣＣＴ線図である。
【図２】エレクトロスラグ溶接時のボンド靭性の試験片採取位置を示す概略説明図である。
【図１】
0003668713.tif 000005
【図２】
0003668713.tif 000006